이 후 , 상기 고분자 시트 ( 10 , 11 , 12 ) , 중간 접착 층 ( 30 , 31 , 32 ) 및 고분자 필름 ( 20 , 21 , 22 ) 을 합지 한다 ( S 4 ) . 상기 합지 방법 은 통상 적 인 라미 네 이 팅 방법 , 고무 스퀴지 방법 , 고무 롤러 방법 등 이 있 는데 , 본 실시 예 에서 는 고무 롤러 방법 을 사용 하 는 것 이 바람직 하 다 . 즉 , 경도 80 도 이상 의 고무 가 사용 되 는 롤러 를 균일 한 압력 과 속도 를 유지 할 수 있 는 반자동 스크린 인쇄기 또는 이 와 유사 한 제작 장치 등 의 장치 에 장착 한 후 , 약 4 kgf 내지 5 kgf 의 압력 과 약 8 cm / sec 내지 10 cm / sec 범위 의 속도 로 상기 고분자 시트 , 중간 접착 층 및 고분자 필름 을 합지 한다 . 상기 고무 롤러 방법 으로 상기 의 가공 조건 을 사용 하 여 합지 하 는 경우 , 기포 의 발생 이 거의 없이 균일 하 게 도포 되 어 , 접합 가공지 의 광 투과율 을 향상 시킬 수 있 게 된다 .